(57)【要約】  金属を腐食させにくく、かつ取扱性がよい、スルホン酸型官能基を有する含フッ素ポリマーを含む液体組成物を提供する。  スルホン酸型官能基を有する含フッ素ポリマーと溶媒とを含み、溶媒が多価アルコールと１価アルコールとを含む液体組成物であり、含フッ素ポリマーの含有割合は液体組成物（１００質量％）のうち５〜５０質量％が好ましく、多価アルコールの含有割合は溶媒（１００質量％）のうち５〜５０質量％が好ましい。【特許請求の範囲】
【請求項１】
スルホン酸型官能基を有する含フッ素ポリマーと、溶媒とを含み、前記溶媒が、多価アルコールと１価アルコールとを含む、ことを特徴とする液体組成物。
【請求項２】
前記含フッ素ポリマーの含有割合が、液体組成物（１００質量％）のうち、５〜５０質量％である、請求項１に記載の液体組成物。
【請求項３】
前記溶媒の含有割合が、液体組成物（１００質量％）のうち、５０〜９５質量％である、請求項１または２に記載の液体組成物。
【請求項４】
前記多価アルコールの含有割合が、溶媒（１００質量％）のうち、５〜５０質量％である、請求項１〜３のいずれかに記載の液体組成物。
【請求項５】
前記多価アルコールが、２価アルコールである、請求項１〜４のいずれかに記載の液体組成物。
【請求項６】
前記１価アルコールの含有割合が、溶媒（１００質量％）のうち、５０〜９５質量％である、請求項１〜５のいずれかに記載の液体組成物。
【請求項７】
前記多価アルコールが、エチレングリコール、１，２−プロパンジオールおよび１，３−プロパンジオールからなる群から選ばれる１種であり、
前記１価アルコールが、エタノールである、請求項１〜６のいずれかに記載の液体組成物。
【請求項８】
前記含フッ素ポリマーが、下式（１）で表される単量体に基づく構成単位と、下式（２）で表される単量体に基づく構成単位とを有する共重合体、または該共重合体を加水分解してＷをスルホン酸基に転換した共重合体である、請求項１〜７のいずれかに記載の液体組成物。
ＣＦ２＝ＣＸａＸｂ  ・・・（１）。
ＣＦ２＝ＣＦ（ＯＣＦ２ＣＦＸｄ）ｓＯ（ＣＦ２）ｔＷ  ・・・（２）。
ただし、ＸａおよびＸｂは、それぞれ独立にフッ素原子、塩素原子、水素原子、またはトリフルオロメチル基であり、Ｘｄは、フッ素原子またはトリフルオロメチル基であり、ｓは、０〜２の整数であり、ｔは、１〜３の整数であり、Ｗは、加水分解によりスルホン酸基に転換できる前駆体基である。
【請求項９】
式（１）で表わされる単量体がＣＦ２＝ＣＦ２であり、式（２）で表わされる単量体がＣＦ２＝ＣＦＯＣＦ２ＣＦ（ＣＦ３）ＯＣＦ２ＣＦ２ＣＦ２ＳＯ２Ｆである請求項８に記載の液体組成物。
【請求項１０】
前記溶媒の水分含有率が５質量％以下である、請求項１〜９のいずれかに記載の液体組成物。
【請求項１１】
液体組成物中の水分含有率が５質量％以下である、請求項１〜１０のいずれかに記載の液体組成物。
【請求項１２】
前記含フッ素ポリマーのイオン交換容量が０．８〜１．３ミリ当量／ｇ乾燥樹脂である、請求項１〜１１のいずれかに記載の液体組成物。
【発明の詳細な説明】
【技術分野】
【０００１】
本発明は、スルホン酸型官能基を有する含フッ素ポリマーを含む液体組成物に関する。
【背景技術】
【０００２】
従来より、スルホン酸型官能基を有する含フッ素ポリマーは、イオン導電性、耐久性および耐熱性に優れることから、固体高分子形燃料電池の電解質膜として用いられている。該含フッ素ポリマーを溶媒に溶解または分散した液体組成物は、電解質膜をキャスト法により製膜する際に用いられる。また、該液体組成物は、電解質膜の修復、他用途のコーティング剤として用いられる。【０００３】
該液体組成物としては、スルホン酸型官能基を有するパーフルオロ化イオン交換重合体（含フッ素ポリマー）２〜１８質量％と、下記混合物（溶媒）８２〜９８質量％とからなる液体組成物が知られている（特許文献１）。
水２０〜９０質量％と、メタノール、エタノール、ｎ−プロパノール、イソプロパノール、ｎ−ブタノール、２−ブタノール等からなる群の少なくとも１種の１０〜８０質量％とからなる溶媒。【０００４】
しかし、該液体組成物には、下記問題がある。
（１）溶媒が水を多く含んでいるため、金属製の機器と接触する用途に用いた場合、金属の腐食が起こりやすい。
（２）溶媒に含まれる水を減らした場合、液体組成物に撹拌等のせん断力をかけると、液体組成物の粘度が一時的に上昇するため、液体組成物の調製時、キャスト法による製膜時等における取扱性が悪い。
（３）溶媒に含まれる水を減らした場合、含フッ素ポリマーの含有割合を増やすと、液体組成物の粘度が上昇するため、液体組成物の調製時、キャスト法による製膜時等における取扱性が悪い。
【特許文献１】特開昭５７−１９２４６４号公報（特許請求の範囲）
【発明の開示】
【発明が解決しようとする課題】
【０００５】
本発明は、金属を腐食させにくく、かつ取扱性がよい、スルホン酸型官能基を有する含フッ素ポリマーを含む液体組成物を提供する。
【課題を解決するための手段】
【０００６】
本発明の液体組成物は、スルホン酸型官能基を有する含フッ素ポリマーと、溶媒とを含み、前記溶媒が、多価アルコールと１価アルコールとを含むことを特徴とする。
前記含フッ素ポリマーの含有割合は、液体組成物（１００質量％）のうち、５〜５０質量％であることが好ましい。
前記溶媒の含有割合は、液体組成物（１００質量％）のうち、５０〜９５質量％であることが好ましい。
前記多価アルコールの含有割合は、溶媒（１００質量％）のうち、５〜５０質量％であることが好ましい。
前記多価アルコールは、２価アルコールであることが好ましい。【０００７】
前記１価アルコールの含有割合は、溶媒（１００質量％）のうち、５０〜９５質量％であることが好ましい。
前記多価アルコールは、エチレングリコール、１，２−プロパンジオールおよび１，３−プロパンジオールからなる群から選ばれる１種であり、前記１価アルコールは、エタノールであることが好ましい。【０００８】
前記含フッ素ポリマーは、下式（１）で表される単量体に基づく構成単位と、下式（２）で表される単量体に基づく構成単位とを有する共重合体、または該共重合体を加水分解してＷをスルホン酸基に転換した共重合体であることが好ましい。
ＣＦ２＝ＣＸａＸｂ  ・・・（１）。
ＣＦ２＝ＣＦ（ＯＣＦ２ＣＦＸｄ）ｓＯ（ＣＦ２）ｔＷ  ・・・（２）。
ただし、ＸａおよびＸｂは、それぞれ独立にフッ素原子、塩素原子、水素原子、またはトリフルオロメチル基であり、Ｘｄは、フッ素原子またはトリフルオロメチル基であり、ｓは、０〜２の整数であり、ｔは、１〜３の整数であり、Ｗは、加水分解によりスルホン酸基に転換できる前駆体基である。
式（１）で表わされる単量体がＣＦ２＝ＣＦ２であり、式（２）で表わされる単量体がＣＦ２＝ＣＦＯＣＦ２ＣＦ（ＣＦ３）ＯＣＦ２ＣＦ２ＣＦ２ＳＯ２Ｆであることが好ましい。
前記溶媒の水分含有率が５質量％以下であることが好ましい。液体組成物中の水分含有率が５質量％以下であることが好ましい。
また、前記含フッ素ポリマーのイオン交換容量が０．８〜１．３ミリ当量／ｇ乾燥樹脂であることが好ましい。
【発明の効果】
【０００９】
本発明の液体組成物は、金属を腐食させにくく、かつ取扱性がよい。
【図面の簡単な説明】
【００１０】
【図１】２５℃における例１〜３の液体組成物の測定時間に対する粘度変化を示すグラフである。
【図２】４０℃における例１〜３の液体組成物の測定時間に対する粘度変化を示すグラフである。
【発明を実施するための最良の形態】
【００１１】
本明細書においては、式（１）で表される単量体を単量体（１）と記す。他の式で表される単量体も同様に記す。【００１２】
（溶媒）
溶媒は、多価アルコールと１価アルコールとを含む。溶媒として多価アルコールと１価アルコールとの混合溶媒を用いることにより、液体組成物の粘度上昇を効果的に抑制できる。【００１３】
多価アルコールとしては、エチレングリコール、１，２−プロパンジオール、１，３−プロパンジオール、１，２−ブタンジオール、１，３−ブタンジオール、１，４−ブタンジオール、１，２−ペンタンジオール、１，４−ペンタンジオール、１，５−ペンタンジオール、２，４−ペンタンジオール等の２価アルコール；グリセリン、１，２，４−ブタントリオール等の３価アルコールが挙げられる。【００１４】
多価アルコールとしては、液体組成物の粘度上昇をより効果的に抑制できる点から、２価アルコールが好ましく、エチレングリコールが特に好ましい。
多価アルコールは、１種を単独で用いてもよく、２種以上を併用してもよい。【００１５】
多価アルコールの含有割合は、溶媒（１００質量％）のうち、５〜５０質量％が好ましく、１５〜５０質量％がより好ましく、２０〜５０質量％が特に好ましい。多価アルコールの含有割合が５質量％以上であれば、せん断力付与時の粘度を低減する効果がある。多価アルコールの含有割合が５０質量％以下であれば、粘度の安定化に効果がある。【００１６】
１価アルコールとしては、メタノール、エタノール、ｎ−プロパノール、２−プロパノール、ｎ−ブタノール、２−ブタノール、２−メチル−２−プロパノール、ｎ−ペンタノール、２−ペンタノール、３−ペンタノール等が挙げられ、エタノールが好ましい。
１価アルコールは、１種を単独で用いてもよく、２種以上を併用してもよい。【００１７】
１価アルコールの含有割合は、溶媒（１００質量％）のうち、５０〜９５質量％が好ましく、５０〜８５質量％がより好ましく、５０〜８０質量％が特に好ましい。１価アルコールの含有割合が５０質量％以上であれば、溶媒の粘度が低くなり、液体組成物の粘度を下げることができる。１価アルコールの含有割合が９５質量％以下であれば、せん断力付与時の粘度を低減する効果がある。【００１８】
溶媒としては、液体組成物の粘度上昇をより効果的に抑制でき、かつ入手が容易である点から、エチレングリコールとエタノールとの混合溶媒、１，２−プロパンジオールとエタノールとの混合溶媒、または１，３−プロパンジオールとエタノールとの混合溶媒が好ましい。【００１９】
溶媒は、必要に応じて、アルコール類を除く他の有機溶媒を含んでいてもよい。他の有機溶媒の含有率は、液体組成物（１００質量％）中、５質量％以下が好ましい。他の有機溶媒としては、ケトン類、エーテル類、エステル類が挙げられる。【００２０】
溶媒は、吸水等により水分を含むことがある。水分含有率は、金属の腐食を抑える点から、液体組成物（１００質量％）中、５質量％以下が好ましく、１質量％以下がより好ましく、特に好ましくは０．５質量％以下である。また、前記溶媒の水分含有率は、５質量％以下が好ましく、１質量％以下がより好ましく、特に好ましくは０．５質量％以下である。【００２１】
（含フッ素ポリマー）
含フッ素ポリマーは、スルホン酸型官能基を有する。スルホン酸型官能基とは、スルホン酸基（−ＳＯ３Ｈ基）、スルホン酸基の塩、または加水分解によりスルホン酸基に転換できる前駆体基（−ＳＯ２Ｆ基など）である。
本発明の含フッ素ポリマーは、溶媒への溶解性、イオン導電性、ポリマー強度等の観点から、イオン交換容量（乾燥樹脂１ｇ中の固定イオンのミリ当量）が０．８〜１．３ミリ当量／ｇ乾燥樹脂であるのが好ましく、特に０．９〜１．２ミリ当量／ｇ乾燥樹脂であるのが好ましい。【００２２】
含フッ素ポリマーとしては、単量体（１）に基づく構成単位と、単量体（２）に基づく構成単位とを有する共重合体、または該共重合体を加水分解してＷをスルホン酸基に転換した共重合体が好ましい。
ＣＦ２＝ＣＸａＸｂ  ・・・（１）。
ＣＦ２＝ＣＦ（ＯＣＦ２ＣＦＸｄ）ｓＯ（ＣＦ２）ｔＷ  ・・・（２）。
ただし、ＸａおよびＸｂは、それぞれ独立にフッ素原子、塩素原子、水素原子、またはトリフルオロメチル基であり、Ｘｄは、フッ素原子またはトリフルオロメチル基であり、ｓは、０〜２の整数であり、ｔは、１〜３の整数であり、Ｗは、加水分解によりスルホン酸基に転換できる前駆体基である。【００２３】
Ｗとしては、−ＳＯ２Ｘｅ（ただし、Ｘｅは、フッ素原子、塩素原子または臭素原子である。）、−ＳＯ２Ｒ（ただし、Ｒは、炭素数１〜４のアルキル基である。）が好ましい。
Ｗをスルホン酸基に転換する方法としては、たとえば、Ｗが−ＳＯ２Ｆ基の場合、アルカリ性媒体中にて−ＳＯ２Ｆ基を加水分解してスルホン酸基の塩とし、ついで酸性媒体中にてスルホン酸基の塩を酸型化する方法が挙げられる。
単量体（１）に基づく構成単位と、単量体（２）に基づく構成単位との共重合比は、生成する含フッ素ポリマーの官能基当量が、前記範囲になるように選定することが好ましい。【００２４】
単量体（１）としては、単量体（１−１）〜（１−５）が好ましい。
ＣＦ２＝ＣＦ２  ・・・（１−１）、
ＣＦ２＝ＣＦＨ  ・・・（１−２）、
ＣＦ２＝ＣＦＣｌ  ・・・（１−３）、
ＣＦ２＝ＣＨ２  ・・・（１−４）、
ＣＦ２＝ＣＦＣＦ３  ・・・（１−５）。【００２５】
単量体（２）としては、単量体（２−１）〜（２−４）が好ましい。
ＣＦ２＝ＣＦＯＣＦ２ＣＦ（ＣＦ３）ＯＣＦ２ＣＦ２ＣＦ２ＳＯ２Ｆ  ・・・（２−１）、
ＣＦ２＝ＣＦＯＣＦ２ＣＦ（ＣＦ３）ＯＣＦ２ＣＦ２ＳＯ２Ｆ  ・・・（２−２）、
ＣＦ２＝ＣＦＯＣＦ２ＣＦ２ＣＦ２ＳＯ２Ｆ  ・・・（２−３）、
ＣＦ２＝ＣＦＯＣＦ２ＣＦ２ＳＯ２Ｆ  ・・・（２−４）。【００２６】
（液体組成物）
本発明の液体組成物は、前記含フッ素ポリマーと、前記溶媒とを含む。【００２７】
含フッ素ポリマーの含有割合は、液体組成物（１００質量％）のうち、５〜５０質量％が好ましく、５〜３０質量％がより好ましく、５〜２５質量％が特に好ましい。含フッ素ポリマーの含有割合が５質量％以上であれば、キャスト法による製膜ができ、また、コーティング時にもポリマーをしっかりとコーティングできる。含フッ素ポリマーの含有割合が５０質量％以下であれば、製膜、コーティング等における取扱性が適度なものとなる。【００２８】
溶媒の含有割合は、液体組成物（１００質量％）のうち、５０〜９５質量％が好ましく、７０〜９５質量％がより好ましく、７５〜９５質量％が特に好ましい。溶媒の含有割合が５０質量％以上であれば、製膜、コーティング等における取扱性が適度なものとなる。溶媒の含有割合が９５質量％以下であれば、キャスト法による製膜ができ、また、コーティング時にもポリマーをしっかりとコーティングできる。【００２９】
液体組成物の調製方法としては、オートクレーブに含フッ素ポリマーおよび溶媒を仕込み、一定時間、所定の温度で撹拌する方法等が挙げられる。【００３０】
以上説明した本発明の液体組成物は、溶媒が多価アルコールと１価アルコールとを含むため、溶媒に含まれる水を低減できる。その結果、金属と接触させても、金属の腐食が起こりにくい。
また、本発明の液体組成物は、溶媒が多価アルコールと１価アルコールとを含むため、溶媒中の水を低減した場合でも、せん断力による粘度の上昇が抑えられ、かつスルホン酸型官能基を有する含フッ素ポリマーの含有割合を増やしても、粘度の上昇が抑えられる。よって、液体組成物の調製時、キャスト法による製膜時等における取扱性が良好であり、様々なプロセスに適用できる。
【実施例】
【００３１】
以下に、実施例を挙げて本発明を具体的に説明するが、本発明はこれらの例によって限定されない。
例１、２、４〜７は実施例であり、例３は比較例である。【００３２】
（粘度測定）
Ｅ型粘度計ＴＶ−２０（東機産業社製）を用い、液体組成物の粘度を測定した。ロータとしては、Ｎｏ．１ロータを用い、回転数は５０ｒｐｍとした。【００３３】
（水分含有率）
微量水分測定装置（三菱化学社製、ＣＡ−２１型）を用いて溶媒に含まれる水分量を測定した。【００３４】
（含フッ素ポリマー）
スルホン酸型官能基を有する含フッ素ポリマーとして、単量体（１−１）と単量体（２−２）との共重合体を、アルカリ性媒体中にて加水分解し、ついで酸性媒体中にて酸型化して、−ＳＯ２Ｆ基をスルホン酸基（−ＳＯ３Ｈ基）に転換した共重合体（以下、含フッ素ポリマーＡと記す。）を用意した。含フッ素ポリマーＡのイオン交換容量は１．１ミリ当量／ｇ乾燥樹脂であった。なお、含フッ素ポリマーＡは、具体的には以下のようにして調製されたものである。
Ｃ８Ｆ１７Ｃ２Ｈ５６８０ｇ、アゾビスイソブチロニトリル０．８ｇ、及びＣＦ２＝ＣＦＯＣＦ２ＣＦ（ＣＦ３）ＯＣＦ２ＣＦ２ＳＯ２Ｆ９２２ｇを内容積２リットルのステンレス鋼製オートクレーブに仕込み、液体窒素で十分脱気した後、温度を７０℃とし、テトラフルオロエチレンを導入し、圧力をゲージ圧で１．１ＭＰａにした。重合中圧力が一定になるようにテトラフルオロエチレンを逐次添加した。８時間後に未反応のテトラフルオロエチレンをパージして重合を終了させ、得られたポリマー溶液をメタノールで凝集し、洗浄、乾燥を行って、１８０ｇの含フッ素ポリマーを得た。
次にこの含フッ素ポリマーをメタノールを含むＫＯＨ水溶液中にて加熱しながら混合することで加水分解して−ＳＯ２Ｆ基を−ＳＯ３Ｋ基に変換した後、水洗し、硫酸水溶液下にて混合することでさらに−ＳＯ３Ｈ基に変換し−ＳＯ３Ｈ型の含フッ素ポリマーを得た。【００３５】
〔例１〕
エタノールと１，２−プロパンジオールとの混合比（エタノール／１，２−プロパンジオール）が、８０／２０（質量比）の混合溶媒を用意した。該混合溶媒の水分含有率を測定したところ、９６５ｐｐｍ（０．０９６５質量％）であった。よって、エタノールは、ほぼ８０質量％であり、１，２−プロパンジオールは、ほぼ２０質量％であった。
含フッ素ポリマーＡの１３３ｇ（９．５質量％）および混合溶媒の１２７４ｇ（９０．５質量％）をオートクレーブに入れ、８０℃にて撹拌し、液体組成物を調製した。該液体組成物中の水分含有量は８７４ｐｐｍである。【００３６】
該液体組成物について、２５℃にて６０分間粘度測定を行った。また、該液体組成物について、４０℃にて６０分間粘度測定を行った。粘度計のロータが回転することにより、液体組成物にせん断力がかかる。よって、粘度の経時変化を測定することで、せん断力と液体組成物の粘度との相関を確認できる。２５℃における測定結果を図１に、４０℃における測定結果を図２に示す。【００３７】
〔例２〕
エタノールとエチレングリコールとの混合比（エタノール／エチレングリコール）が、８０／２０（質量比）の混合溶媒を用意した。該混合溶媒の水分含有率を測定したところ、８３１ｐｐｍ（０．０８３１質量％）であった。よって、エタノールは、ほぼ８０質量％であり、エチレングリコールは、ほぼ２０質量％であった。
該混合溶媒を用いた以外は、例１と同様にして、液体組成物を調製し、粘度測定を行った。２５℃における測定結果を図１に、４０℃における測定結果を図２に示す。上記液体組成物中の水分含有量は７５２ｐｐｍである。【００３８】
〔例３〕
溶媒としてエタノールを用意した。該溶媒の水分含有率を測定したところ、８１４ｐｐｍ（０．０８１４質量％）であった。よって、エタノールは、ほぼ１００質量％であった。
該溶媒を用いた以外は、例１と同様にして、液体組成物を調製し、粘度測定を行った。２５℃における測定結果を図１に、４０℃における測定結果を図２に示す。液体組成物中の水分含有量は７３７ｐｐｍである。【００３９】
図１および図２の結果から、溶媒が多価アルコールを含む例１、２の液体組成物は、せん断力がかかっても、ほとんど粘度が上昇しないことがわかる。【００４０】
〔例４〕
例２と同じ混合溶媒を用意した。
含フッ素ポリマーＡの２１０ｇ（１５質量％）および混合溶媒の１１９０ｇ（８５質量％）をオートクレーブに入れ、８０℃にて撹拌し、液体組成物を調製した。液体組成物中の水分含有量は７０６ｐｐｍである。該液体組成物について、例１と同様にして、４０℃にて６０分間粘度測定を行った。測定開始から０．５分後および６０分後の液体組成物の粘度を表１に示す。【００４１】
〔例５〕
例２と同じ混合溶媒を用意した。
含フッ素ポリマーＡの３５０ｇ（２５質量％）および混合溶媒の１０５０ｇ（７５質量％）をオートクレーブに入れ、８０℃にて撹拌し、液体組成物を調製した。液体組成物中の水分含有量は６２３ｐｐｍである。該液体組成物について、例１と同様にして、４０℃にて６０分間粘度測定を行った。測定開始から０．５分後および６０分後の液体組成物の粘度を表１に示す。【００４２】
【表１】
2008053842.tif 000002
【００４３】
表１の結果から、含フッ素ポリマーＡの含有割合を増やしても、液体組成物の粘度の上昇が充分に抑えられていることがわかる。【００４４】
〔例６〕
エタノールと１，２−プロパンジオールとの混合比（エタノール／１，２−プロパンジオール）が、５０／５０（質量比）の混合溶媒を用意した。該混合溶媒の水分含有率を測定したところ、９３４ｐｐｍ（０．０９３４質量％）であった。よって、エタノールは、ほぼ５０質量％であり、１，２−プロパンジオールは、ほぼ５０質量％であった。
該混合溶媒を用いた以外は、例１と同様にして、液体組成物を調製した。液体組成物中の水分含有量は８４６ｐｐｍである。該液体組成物について、例１と同様にして、４０℃にて６０分間粘度測定を行った。測定開始から０．５分後および６０分後の液体組成物の粘度を表２に示す。【００４５】
〔例７〕
エタノールと１，２−プロパンジオールとの混合比（エタノール／１，２−プロパンジオール）が、９０／１０（質量比）の混合溶媒を用意した。該混合溶媒の水分含有率を測定したところ、９１３ｐｐｍ（０．０９１３質量％）であった。よって、エタノールは、ほぼ９０質量％であり、１，２−プロパンジオールは、ほぼ１０質量％であった。
該混合溶媒を用いた以外は、例１と同様にして、液体組成物を調製した。液体組成物中の水分含有量は８２７ｐｐｍである。該液体組成物について、例１と同様にして、４０℃にて６０分間粘度測定を行った。測定開始から０．５分後および６０分後の液体組成物の粘度を表２に示す。【００４６】
【表２】
2008053842.tif 000003
【００４７】
表２の結果から、多価アルコールを加えることによって、液体組成物の粘度の上昇の抑制効果が現れることがわかり、該抑制効果は、多価アルコールの含有割合を２０質量％以上とすることにより充分に発揮されることがわかる。一方、多価アルコールを含まない例３は、図２からも明らかなように、短時間で粘度が急上昇し、６分後には１０００ｍＰａ・ｓを超えてしまい、測定不可となった。
【産業上の利用可能性】
【００４８】
本発明の液体組成物は、固体高分子形燃料電池の電解質膜をキャスト法により製膜する際の原料として有用である。
なお、２００６年１０月３０日に出願された日本特許出願２００６−２９３７０１号の明細書、特許請求の範囲、図面及び要約書の全内容をここに引用し、本発明の明細書の開示として、取り入れるものである。
【図１】
2008053842.tif 000004
【図２】
2008053842.tif 000005
【国際調査報告】
2008053842.tif 000006
2008053842.tif 000007
2008053842.tif 000008
2008053842.tif 000009